(57)【要約】【課題】  太陽電池において光電変換効率の向上が必要であり、効率向上のための波長変換材料においても更なる変換効率向上が必要である。【解決手段】  本発明に係る波長変換材料は｛ＬＶＯ４：Ｂｉ，Ｅｕ（ＬはＳｃ、Ｙ、ランタノイドの中から１つ以上選択される元素）｝で表わされる。【選択図】図１
2017061610.tif 000002
【特許請求の範囲】
【請求項１】
｛ＬＶＯ４：Ｂｉ，Ｅｕ（ＬはＳｃ、Ｙ、ランタノイドの中から１つ以上選択される元素）｝で表わされる波長変換材料。
【請求項２】
請求項１に記載の波長変換材料であって、
Ｌとして、Ｙ及びＧｄが選択されたことを特徴とする波長変換材料。
【請求項３】
請求項２に記載の波長変換材料であって、
前記波長変換材料のＧｄ濃度が０mol％より大きく、４０mol％以下であることを特徴とする波長変換材料。 
【請求項４】
請求項２に記載の波長変換材料であって、
前記波長変換材料のＧｄ濃度が２．５mol％以上、２７．５mol％以下であることを特徴とする波長変換シート。 
【請求項５】
請求項１乃至４のいずれかに記載の波長変換材料であって、 
平均粒径を示すメディアン径が１μｍ以上、３μｍ以下であることを特徴とする波長変換材料。
【請求項６】
請求項１乃至４のいずれかに記載の波長変換材料と、
透明樹脂と、を有し、
前記波長変換材料は前記透明樹脂の中に分散されていることを特徴とする波長変換シート。
【請求項７】
請求項１乃至４のいずれかに記載の波長変換材料と、
反射防止膜と、を有し、
前記波長変換材料は前記反射防止膜の中に分散されていることを特徴とする波長変換シート。
【請求項８】
請求項１乃至４のいずれかに記載の波長変換材料と、
太陽電池セルと、
前記太陽電池セルを覆う封止材と、を有し
前記波長変換材料は前記封止材の中に分散されていることを特徴とする太陽電池モジュール。
【請求項９】
請求項１乃至４のいずれかに記載の波長変換材料と透明樹脂を含む波長変換層と、
太陽電池セルと、
前記太陽電池セルを覆う封止材と、を有し
前記波長変換層は、前記太陽電池セルから見て光が入射する側に設けられていることを特徴とする太陽電池モジュール。
【請求項１０】
請求項１乃至４のいずれかに記載の波長変換材料と、
太陽電池セルと、
前記太陽電池セルを覆う封止材と、
反射防止膜と、を有し
前記波長変換材料は前記反射防止膜の中に分散されていることを特徴とする太陽電池モジュール。
【請求項１１】
請求項１乃至４のいずれかに記載の波長変換材料と透明樹脂を含む波長変換層と、
太陽電池セルと、
前記太陽電池セルを覆う封止材と、
反射防止膜と、を有し、
前記波長変換層は、前記封止材と前記反射防止膜の間に設けられていることを特徴とする太陽電池モジュール。
【発明の詳細な説明】
【技術分野】
【０００１】
本発明は、波長変換材料の技術に関し、特に、無機蛍光体に近紫外光〜青色光を照射して励起することで発光を起こして波長変換を行い、太陽電池の効率を向上させる技術に関する。
【背景技術】
【０００２】
図２を用いて、太陽電池における波長変換膜の機能について説明する。太陽電池の量子効率は、一般に紫外光〜青色光の領域では緑色光〜近赤外光の領域に比べて低い。従って、太陽電池に到達する光の波長成分のうち、紫外光〜青色光の波長の光を蛍光体を含む波長変換膜により緑色光〜近赤外光の光に波長変換することによって、太陽電池の量子効率の高い波長領域の光を増加させて、太陽電池の効率を向上することができる。従来から太陽電池に光が到達する経路中に波長変換膜を設置することにより、太陽電池の効率が向上することが知られている。
【０００３】
例えば、「特許文献１」では、蛍光着色剤を波長変換材料として用いている。また、「特許文献２」では、希土類錯体含有ＯＲＭＯＳＩＬ複合体を用いている。また、「特許文献３」では蛍光体を用いた太陽電池用波長変換材料が記載されているが、「特許文献３」では具体的な効率向上量の数値が記載されておらず、「特許文献４」でも発電効率向上の効果は十分ではない。
【先行技術文献】
【特許文献】
【０００４】
【特許文献１】特開２００１−７３７７号公報
【特許文献２】特開２０００−３２７７１５号公報
【特許文献３】特開２００３−２１８３７９号公報
【特許文献４】特開平７−２０２２４３号公報
【発明の概要】
【発明が解決しようとする課題】
【０００５】
太陽電池用の波長変換材料に有機金属錯体を用いる場合には、その耐久性を向上することが課題である。また、有機金属錯体の波長変換の量子効率が０．６程度と低いことも課題である。そのため、無機系化合物である蛍光体を太陽電池用波長変換材料として用いる取組みがなされている。しかしながら、従来の波長変換材料の波長変換効率では太陽電池の光電変換効率を十分向上するには至っておらず、光電変換効率をさらに向上することが求められている。
【０００６】
本発明は、上記課題に鑑みてなされたものであり、その目的は、波長変換材料の波長変換効率を向上し、太陽電池の光電変換効率を向上することができる構成を提供することにある。
【課題を解決するための手段】
【０００７】
本発明に係る波長変換材料は｛ＬＶＯ４：Ｂｉ，Ｅｕ（ＬはＳｃ、Ｙ、ランタノイドの中から１つ以上選択される元素）｝で表わされる。
【発明の効果】
【０００８】
本発明では波長変換材料の効率が高いため、太陽電池の光電変換効率を向上することができる。また、波長変換シートに波長変換材料を混入させることによって、生産性の優れた、光電変換効率の高い太陽電池モジュールを実現することが出来る。
【図面の簡単な説明】
【０００９】
【図１】（Ｙ，Ｇｄ）ＶＯ４：Ｂｉ、Ｅｕ蛍光体における変換効率増加のＧｄ濃度に対する依存性を示す図である。
【図２】太陽電池における波長変換膜の機能を説明する図である。
【図３】封止材に波長変換材料を混合した場合の太陽電池モジュールの模式図である。
【図４】封止材と太陽電池素子の間に波長変換層を形成した場合の太陽電池モジュールの模式図である。
【図５】反射防止膜に波長変換材料を混合した場合の太陽電池モジュールの模式図である。
【図６】反射防止膜と前面ガラスの間に波長変換層を形成した場合の太陽電池モジュールの模式図である。
【図７】（Ｙ，Ｇｄ）ＶＯ４：Ｂｉ，Ｅｕ蛍光体の励起スペクトルを示す図である。
【図８】（Ｙ，Ｇｄ）ＶＯ４：Ｂｉ，Ｅｕ蛍光体の発光スペクトルを示す図である。
【図９】（Ｙ，Ｇｄ）ＶＯ４：Ｂｉ，Ｅｕ蛍光体の粒子径を変化させた場合の太陽電池モジュールの光電変換効率増加を示す図である。
【発明を実施するための形態】
【００１０】
以下、本実施形態を図面に基づいて詳細に説明する。本実施形態を説明するための全図において同一機能を有するものは原則として同一の符号を付し、その繰り返しの説明は省略する。
【００１１】
＜太陽電池モジュールの構造＞
本実施形態の太陽電池モジュールの構造を図３に示す。太陽電池モジュール１は太陽光が入射する側に設置する前面ガラス２、封止材（透明樹脂）３、太陽電池セル（太陽電池素子）４、及びバックシート５からなり、前面ガラス２の太陽光が入射する側には反射防止膜６が形成されている。反射防止膜はあることが望ましいが、なくてもよい。前面ガラス２はその成分がガラスのほか、ポリカーボネート、アクリル、ポリエステル、フッ化ポリエチレンなど太陽光の入射を妨げないよう透明であれば、これらの材料のものを用いることもできる。
【００１２】
また、封止材３は保護材としての役割があり、光エネルギーを電気エネルギーに変換する太陽電池セル４を覆うように配置されている。また、封止材としては、ＥＶＡ（エチレン−ビニル酢酸共重合体）のほか、シリコンのポッテイング材、ポリビニルブチラールなどを用いることもできる。太陽電池セル４としては、単結晶シリコン太陽電池、多結晶シリコン太陽電池、薄膜化合物半導体太陽電池、アモルファスシリコン太陽電池等の様々な太陽電池素子を用いることができる。この太陽電池セル４は太陽電池モジュール１内に１つ乃至複数配置されており、複数配置される場合は電気的にインターコネクタで接続されている。
【００１３】
また、バックシート５としては耐候性、高絶縁性、及び強度を持たせるため、金属層及びプラスチックフィルム層とすることが出来る。波長変換材料７は図３に示すように封止材３に混合して用いることができる。この場合には、封止材３が近紫外〜青色光を吸収して、緑色〜近赤外光を放出する波長変換層を構成している。また、波長変換層を封止材３といっしょに太陽電池モジュールを作製するため、製造工程が簡素化できる。
【００１４】
また、波長変換層は、少なくとも太陽光が太陽電池セル４に入射する間に存在していればよく、少なくとも前面ガラス２の受光表面及び前面ガラス２と太陽電池セル４との間のいずれかにあればよい。また、波長変換層は太陽電池セルに入射する光のみ吸収できればよいので、少なくとも太陽電池セル４への太陽光の入射部に変換された光を供給することができる位置に存在していればよく、太陽電池モジュール１の表面積と同じ面積で均一に存在しなくともよい。
【００１５】
従って、太陽電池モジュールの構造としては、図３に示す構成のほか、図４に示すように封止材３の太陽電池セル側に波長変換層８を形成することができる。この場合には波長変換材料から放出された光の太陽電池素子までの距離が短く、光の拡散を抑えることができる。
【００１６】
また、図５に示すように反射防止膜６を設ける場合は、波長変換材料７を反射防止膜６に混練して用いることができる。この場合には、反射防止膜６と一緒に波長変換層を作製するため製造工程を簡素化できる。また、前面ガラス２による紫外光の吸収がない前面ガラスの表面に波長変換膜を形成するため、紫外光を可視光〜近赤外光に波長変換することができる。
【００１７】
また、図６に示すように反射防止膜６と前面ガラス２の間に波長変換膜８を形成することができる。この場合には前面ガラス２による紫外光の吸収がない表面に波長変換膜８を形成するため、紫外光を可視光〜近赤外に波長変換することができる。
【００１８】
図３は、波長変換材料７が封止材３として機能する透明樹脂の中に分散された構造を示す。図５は、波長変換材料７が反射防止膜６の中に分散された構造を示す。図４及び図６は、波長変換材料７が波長変換層８に含まれる構造を示す。詳細に説明すると、波長変換層８では、波長変換材料７が封止材３を構成する透明樹脂と異なる透明樹脂の中に分散された構造を有する。
【００１９】
以上のように光が太陽電池に到達するまでの経路中に、蛍光体を含む材料を設置した構造である太陽電池としては、前面ガラス２や封止材３の材料に混合する方法、適当な溶媒に波長変換材料７を配合して所望の箇所に塗布する方法などが考えられ、太陽電池素子４における太陽光の吸収を妨げず、波長変換材料７の機能を損なわない形態であれば、いずれの方法であってもよい。その中でも、図３に示す波長変換材料７を封止材３に混練して用いる方法は製造方法が簡素化でき、波長変換材料７を設置する方法として優れている。
【００２０】
＜波長変換材料＞
本実施形態に用いられる波長変換材料７は、母体材料がＬＶＯ４：Ｂｉ，Ｅｕで示されるものである。ここでＬはＳｃ，Ｙや、Ｌａ，Ｇｄ，Ｔｂ，Ｙｂ、Ｌｕ等のランタノイドのうち少なくとも一種類からなる元素を示す。
【００２１】
特に好ましくは、（Ｙａ，Ｇｄｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）で表わされる組成を主成分とするものであり、Ｇｄ添加濃度としては、０＜ｂ≦０．４がさらに好ましい。また、Ｇｄ添加濃度としては、０．０２５＜ｂ≦０．２７５がさらに好ましい。
【００２２】
さらには波長変換材料７の平均粒径（メディアン径：ｄ５０）が１μｍ以上、３μｍ以下であることが好ましい。
【００２３】
波長変換材料は固相法や液相法により合成することができる。一例として（Ｙ，Ｇｄ）ＶＯ４：Ｂｉ，Ｅｕの固相法による合成方法を示す。合成原料として、Ｙ２Ｏ３，Ｇｄ２Ｏ３，Ｅｕ２Ｏ３，Ｂｉ２Ｏ３，Ｖ２Ｏ５を所定量秤量する。秤量したものを乳鉢にてドライまたはエタノール等の有機溶剤混合によるウエット状態で１０分から１時間程度均一になるように混合する。この混合品をアルミナ製坩堝に入れた後、焼成炉を用いて大気雰囲気、１０００℃〜１５００℃にて３〜８ｈ程度加熱焼成することで所望の組成の蛍光体を得る。本焼成物をメノウまたはアルミナ製のボールを用いたボールミルにて粉砕、分級することで粒径制御を行い、所望の粒子径（ｄ５０）に調整する。
【００２４】
平均粒径（ｄ５０）が２μｍの（Ｙ，Ｇｄ）ＶＯ４：Ｂｉ，Ｅｕ蛍光体の励起スペクトル及び発光スペクトルを図７、図８に示す。２５０から４００ｎｍにかけて励起帯が広がっており、量子効率は最大０．７程度である。また、発光ピーク波長は６２０ｎｍであるため、本蛍光体を用いて太陽電池の変換効率の低い領域の光を、変換効率の高い領域（６２０ｎｍ）に波長変換することで太陽電池の光電変換効率を向上することができる。
【００２５】
以上のように本実施形態で用いる蛍光体は、励起波長帯が２５０ｎｍ以上に存在し、かつ量子効率は０．７と高い。従って、太陽電池の発電効率を向上させることが可能である。また、本実施形態に用いられる蛍光体の平均粒径（ｄ５０）１μ以上３μｍ以下である。
【００２６】
本実施形態では波長変換材料は｛ＬＶＯ４：Ｂｉ，Ｅｕ（ＬはＳｃ、Ｙ、ランタノイドの中から１つ以上選択される元素）｝と示される。Ｌとして、Ｓｃ、Ｙ、ランタノイドを利用可能な理由は以下の通りである。
【００２７】
例えば（Ｙ，Ｇｄ）ＢＯ３：Ｅｕ蛍光体において、励起光を吸収する酸化物母体（ＹＢＯ３）から発光センタ（Ｅｕ3＋）へのエネルギー移動に対してランタノイド（Ｇｄ）には増感作用があることが知られており、Ｇｄ添加をして（Ｙ，Ｇｄ）ＢＯ２：Ｅｕとするより発光効率が向上することが知られている。
【００２８】
本実施形態では、Ｇｄ添加して（Ｙ，Ｇｄ）（Ｐ，Ｖ）Ｏ４：Ｅｕとすることで酸化物母体（ＹＶＯ３）から発光センタ（Ｅｕ3＋）へのエネルギー移動が増感されて発光効率が向上すると考えられる。ただし、あまりＧｄ濃度をあげすぎると結晶性が変化してしまい、効率は低下する。また、このような作用はＹと同族元素のＳｃやランタノイド（Ｔｂ，Ｙｂ，Ｌｕなど）でも同様の効果が期待できる。
【００２９】
［比較例］
以下の方法により波長変換材料として、ＹａＶＯ４：Ｂｉｘ，Ｅｕｙ（ａ＋ｘ＋ｙ＝１、０＜ｘ≦０．２、０．０２≦ｙ≦０．５）を固相法により合成した。合成原料として、Ｙ２Ｏ３，Ｅｕ２Ｏ３，Ｂｉ２Ｏ３，Ｖ２Ｏ５を秤量し、乳鉢にてドライ混合により約３０分間混合した。この混合品をアルミナ製坩堝に入れた後、焼成炉を用いて大気雰囲気、１４００℃にて３ｈ加熱焼成を行った。本焼成物をメノウ製のボールを用いたボールミルにて粉砕、分級することで粒径制御を行い、粒子径（メディアン径：ｄ５０）を０．０１〜２０μｍに調整した。
【００３０】
次に、前記波長変換材料を用いて太陽電池モジュールを作製した。透明樹脂（ＥＶＡ）に有機過酸化物、架橋助剤及び接着向上材を少量添加し、０．１重量％の割合でＹａＶＯ４：Ｂｉｘ，Ｅｕｙ（ａ＋ｘ＋ｙ＝１）蛍光体を混合して、８０℃に加熱したロールミルを用いて混練した後、２枚のポリエチレンテレフタレート間にプレスを用いて挟んで、厚さ０．５ｍｍのＥＶＡを主成分とした封止材３を作製した。
【００３１】
次に、この封止材３を室温まで放冷し、ポリエチレンテレフタレートフィルムを剥がして、前面ガラス２、太陽電池セル４、バックシート５と共に図３のように積層して、１５０℃に設定した真空ラミネータで予備圧着した。予備圧着された積層物を１５５℃のオーブンで３０分間加熱し、架橋及び接着を行って太陽電池モジュール１を作製した。本波長変換材料を用いることにより、太陽電池の光電変換効率の増加が観測された。この際の光電変換効率増加分を、次に述べる実施例の波長変換効率の基準とした。
【実施例１】
【００３２】
＜Ｇｄ添加の波長変換材料＞
以下の方法により（Ｙａ，Ｇｄｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）を固相法により合成した。合成原料として、Ｙ２Ｏ３，Ｇｄ２Ｏ３，Ｅｕ２Ｏ３，Ｂｉ２Ｏ３，Ｖ２Ｏ５を用いた以外は比較例と同様の方法で粒子径（メディアン径：ｄ５０）が０．０１〜２０μｍの蛍光体を合成し、波長変換材料としてこの蛍光体を用いて太陽電池モジュールを作成し、光電変換効率測定を実施し比較例での結果と比較を行った。
【００３３】
代表例としてｘ＝０．０７、ｙ＝０．３６の場合である（Ｙ0.57-ｂ，Ｇｄｂ）ＶＯ４：Ｂｉ0.07Ｅｕ0.36（０≦ｂ≦０．５７、粒径：ｄ５０＝２μｍ）を用いた場合の光電変換効率増加を図１に示した。比較例（ｂ＝０）に対し、Ｇｄ添加（０＜ｂ≦０．４）の組成において光電変換効率の向上が実現でき、特にｂ＝０．１の場合には、Ｇｄ添加無し（ｂ＝0）に対して＋８％の効率向上が実現できた。また、Ｇｄ添加（０．０２５≦ｂ≦０．２７５）の組成では、光電変換効率増加が高い値を示した。
【００３４】
光電変換効率の向上の数値は異なるが、０＜ｘ≦０．２、０．０２≦ｙ≦０．５の組成において、比較例（ｂ＝０）に対し、Ｇｄ添加（０＜ｂ≦０．４）の組成において光電変換効率の向上が実現できた。
【実施例２】
【００３５】
＜Ｇｄ添加の波長変換材料＞
実施例１において太陽電池の光電変換効率の高かった、（Ｙ047，Ｇｄ0.1）ＶＯ４：Ｂｉ0.07Ｅｕ0.36蛍光体において、粒径（ｄ５０）を０．０１〜２０μｍに調整した蛍光体を用いて光電変換効率の測定を行った(図９)。１μｍ≦ｄ５０≦３μｍの範囲で特に光電変換効率向上が実現できた。蛍光体は粒径が小さくなると、表面欠陥の比率が増えるため発光効率が低下することが知られている。逆に蛍光体の粒径が大きくなると波長変換膜中での光散乱が大きくなるため太陽電池としての光電変換効率が低下する。この二つの効果により蛍光体粒径（ｄ５０）が１μｍ≦ｄ５０≦３μｍの範囲で特に太陽電池モジュールの光電変換効率が向上した。
【００３６】
代表例として（Ｙ047Ｇｄ0.1）ＶＯ４：Ｂｉ0.07Ｅｕ0.36蛍光体について示したが、（Ｙａ，Ｇｄｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）の組成において、同様の傾向を示した。
【実施例３】
【００３７】
＜Ｓｃ添加の波長変換材料＞
以下の方法により波長変換材料として、（Ｙａ，Ｓｃｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）を固相法により合成した。合成原料として、Ｙ２Ｏ３，Ｓｃ２Ｏ３，Ｅｕ２Ｏ３，Ｂｉ２Ｏ３，Ｖ２Ｏ５を用いた以外は比較例と同様の方法で粒子径（メディアン径：ｄ５０）が０．０１〜２０μｍの蛍光体を合成、この蛍光体を用いて太陽電池モジュールを作成し光電変換効率測定を実施し比較例での結果と比較を行った。
【００３８】
比較例（ｂ＝０）に対し、Ｓｃ添加（０＜ｂ≦０．４）の組成において光電変換効率の向上が実現でき、特にｂ＝０．１の場合には、Ｓｃ添加無し（ｂ＝0）に対して＋４％の効率向上が実現できた。
【００３９】
光電変換効率の向上の数値は異なるが、０＜ｘ≦０．２、０．０２≦ｙ≦０．５の組成において、比較例（ｂ＝０）に対し、Ｓｃ添加（０＜ｂ≦０．４）の組成において光電変換効率の向上が実現できた。
【実施例４】
【００４０】
＜Ｌｕ添加の波長変換材料＞
以下の方法により波長変換材料として（Ｙａ，Ｌｕｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）を固相法により合成した。合成原料として、Ｙ２Ｏ３，Ｌｕ２Ｏ３，Ｅｕ２Ｏ３，Ｂｉ２Ｏ３，Ｖ２Ｏ５を用いた以外は比較例と同様の方法で粒子径（メディアン径：ｄ５０）が０．０１〜２０μｍの蛍光体を合成、この蛍光体を用いて太陽電池モジュールを作成し光電変換効率測定を実施し比較例（ｂ＝０）での結果と比較を行った。
【００４１】
比較例（ｂ＝０）に対し、Ｌｕ添加（０＜ｂ≦０．４）の組成において光電変換効率の向上が実現でき、特にｂ＝０．１の場合には、Ｌｕ添加無し（ｂ＝0）に対して＋５％の効率向上が実現できた。
【００４２】
光電変換効率の向上の数値は異なるが、０＜ｘ≦０．２、０．０２≦ｙ≦０．５の組成において、比較例（ｂ＝０）に対し、Ｌｕ添加（０＜ｂ≦０．４）の組成において光電変換効率の向上が実現できた。
【実施例５】
【００４３】
＜Ｔｂ添加の波長変換材料＞
以下の方法により波長変換材料として、（Ｙａ，Ｔｂｂ）ＶＯ４：Ｂｉｘ，Ｅｕｙ（ａ＋ｂ＋ｘ＋ｙ＝１、０＜ａ＜０．９８、０＜ｂ≦０．５７、０＜ｘ≦０．２、０．０２≦ｙ≦０．５）を固相法により合成した。合成原料として、Ｙ２Ｏ３，Ｔｂ２Ｏ３，Ｅｕ２Ｏ３，Ｂｉ２Ｏ３，Ｖ２Ｏ５を用いた以外は比較例と同様の方法で粒子径（メディアン径：ｄ５０）が０．０１〜２０μｍの蛍光体を合成、この蛍光体を用いて太陽電池モジュールを作成し光電変換効率測定を実施し比較例（ｂ＝０）での結果と比較を行った。
【００４４】
比較例（ｂ＝０）に対し、Ｔｂ添加（０＜ｂ≦０．４）の組成において光電変換効率の向上が実現でき、特にｂ＝０．１の場合には、Ｔｂ添加無し（ｂ＝0）に対して＋２％の効率向上が実現できた。
光電変換効率の向上の数値は異なるが、０＜ｘ≦０．２、０．０２≦ｙ≦０．５の組成において、比較例（ｂ＝０）に対し、Ｔｂ添加（０＜ｂ≦０．４）の組成において光電変換効率の向上が実現できた。
【産業上の利用可能性】
【００４５】
本実施形態は、薄膜多結晶シリコン太陽電池、薄膜化合物半導体太陽電池、アモルファスシリコン太陽電池などの太陽電池モジュールに利用することができる。
【符号の説明】
【００４６】
１  太陽電池モジュール
２  前面ガラス
３  封止材        
４  太陽電池素子
５  バックシート
６  反射防止膜
７  波長変換材料
８  波長変換層
【図１】
2017061610.tif 000003
【図２】
2017061610.tif 000004
【図３】
2017061610.tif 000005
【図４】
2017061610.tif 000006
【図５】
2017061610.tif 000007
【図６】
2017061610.tif 000008
【図７】
2017061610.tif 000009
【図８】
2017061610.tif 000010
【図９】
2017061610.tif 000011